Glass-reinforced multi-layer sheets from olefin polymer materialsA multi-layer sheet made from olefin polymer materials includes (1) at least one outer layer of (a) a propylene polymer, (b) a graft copolymer comprising a backbone of a propylene polymer material, to which is graft polymerized a vinyl monomer, either (a) or (b) optionally containing a nucleating agent, or (c) an olefin polymer composition, and (2) at least one layer made from alternating layers of a propylene polymer material and glass fiber mat.Multilayer tablet is characterized in that it comprises:(1) one deck comprises the skin of amphoteric polymeric material at least, and this amphoteric polymeric material is selected from:(a) noblen or propylene and ethene or contain the copolymer and the nucleator of 0.15%-0.70% randomly of the alpha-olefin of 4-8 carbon atom, polymerising ethylene in the described copolymer or polymerization of alpha-olefin content are no more than 20%,(b) comprise the graft copolymer of amphoteric polymeric material main chain and the nucleator of choosing wantonly that contains 0.5%-1.5%, glycerol polymerization is selected from (i) at least a acrylic monomer to the polymerization single polymerization monomer on this amphoteric polymeric material chain, (ii) at least a styrene monomer, (iii) (i) and mixture (ii) and(c) olefin polymer compositions, it comprises:(i) isotactic index of 10-60 weight portion is greater than 80 crystalline propylene homopolymer, or is selected from the crystalline copolymer of following monomer: (1) propylene and ethene, (2) propylene, ethene and c 4-c 8alpha-olefin, and (3) propylene and c 4-c 8alpha-olefin, the polypropylene content in this copolymer be greater than 85% weight, and isotactic index is greater than 85, the (ii) ethene of 5-25 weight portion and propylene or c 4-c 8the copolymer of alpha-olefin, it is insoluble to dimethylbenzene at ambient temperature; and the (iii) elastocopolymer of 30-70 weight portion, it contains and is selected from following monomer: (1) ethene and propylene, (2) ethene, propylene and c 4-c 8alpha-olefin and (3) ethene and c 4-c 8alpha-olefin, this copolymer randomly contains the polymerization alkadienes of 0.5%-10% weight, with contain the polymerising ethylene that is less than 70% weight, and dissolve in dimethylbenzene at ambient temperature, and to record inherent viscosity in 135 ℃ in decahydronaphthalenes be 1.5 to 4.0 deciliter/gram; (ii) and total amount (iii) account for whole olefin polymer compositions 50%-90%, and weight ratio (ii)/(iii) is less than 0.4, described composition makes by two-stage polymerization reaction at least, and its flexural modulus is less than 150 mpas,(2) one deck comprises the amphoteric polymeric material and (b) layer of fiberglass batts alternating layer at least, with amphoteric polymeric material as top layer and bottom, this amphoteric polymeric material, be selected from (a) noblen and (b) propylene and ethene or contain the copolymer of 4-8 carbonatom, polymerising ethylene in this copolymer or polymerization of alpha-olefin content are no more than 20%, and the melt flow rate (mfr) of layer (2) inner propene polymeric material is higher than the melt flow rate (mfr) of layer (1) inner propene polymeric material, and the per unit area weight of described fiberglass batts is 0.5-4.5 ounce/foot 2, thick 0.001 inch-0.25 inch of its middle level (1).
올레핀 중합체 재료로부터 제조된 유리 강화 다층 시트올레핀 중합체 재료로부터 제조되는 다층 시트는 (1) (a) 프로필렌 중합체, (b) 비닐 단량체가 그래프트 중합되어 있는, 프로필렌 중합체 재료의 골격을 포함하는 그래프트 공중합체(여기서, (a) 또는 (b)는 임의로 성핵제를 함유한다) 또는 (c) 올레핀 중합체 조성물의 하나 이상의 외층 및 (2) 프로필렌 중합체 재료 및 유리 섬유 매트의 교호 층으로부터 제조된 하나 이상의 층을 포함한다. (1) (a) 프로필렌 단독중합체, 또는 프로필렌과 에틸렌 또는 C4-C8 α-올레핀과의 공중합체(여기서, 공중합체 중의 중합된 에틸렌 또는 중합된 α-올레핀의 함량은 20% 이하이다), 및 임의로 성핵제(成核劑) 약 0.15 내지 약 0.70%, (b) (i) 하나 이상의 아크릴 단량체, (ii) 하나 이상의 스티렌 단량체 및 (iii) (i)과 (ii)의 혼합물로 이루어진 그룹으로부터 선택된 중합된 단량체가 그래프트 중합되어 있는, 프로필렌 중합체 재료의 골격을 포함하는 그래프트 공중합체, 및 임의로 성핵제 약 0.5 내지 약 1.5% 및 (c) (i) 이소택틱 지수(isotactic index)가 80 이상인 결정질 프로필렌 단독중합체, 또는 이소택틱 지수가 85 이상인, (1) 프로필렌 및 에틸렌, (2) 프로필렌, 에틸렌 및 C4-C8 α-올레핀 및 (3) 프로필렌 및 C4-C8 α-올레핀으로 이루어진 그룹으로부터 선택된 단량체로부터의 결정질 공중합체(여기서, 공중합체 중의 중합된 프로필렌 함량은 85중량% 이상이다) 약 10 내지 약 60중량부, (ii) 주위 온도에서 크실렌에 불용성인, 에틸렌과 프로필렌 또는 C4-C8 α-올레핀과의 공중합체 약 5 내지 약 25중량부 및 (iii) (1) 에틸렌 및 프로필렌, (2) 에틸렌, 프로필렌 및 C4-C8 α-올레핀 및 (3) 에틸렌 및 C4-C8 α-올레핀으로 이루어진 그룹으로부터 선택된 단량체로부터의 엘라스토머 공중합체(여기서, 공중합체는 임의의 중합된 디엔 약 0.5 내지 약 10중량% 및 중합된 에틸렌 70중량% 미만을 함유하며, 주위 온도에서 크실렌에 가용성이고, 데카하이드로나프탈렌에서 측정된 고유 점도가 135℃에서 약 1.5 내지 약 4.0㎗/g이다) 약 30 내지 약 70중량부를 포함하는 올레핀 중합체 조성물(여기서, (ii) 및 (iii)의 총량은 전체 올레핀 중합체 조성물을 기준으로 하여, 약 50 내지 약 90%이고, (ii)/(iii)의 중량비는 0.4 미만이고, 당해 조성물은 2단계 이상의 중합에 의해 제조되며, 굽힘 모듈러스가 150㎫ 미만이다)로 이루어진 그룹으로부터 선택된 프로필렌 중합체 재료를 포함하는, 두께가 약 0.001 내지 약 0.25in인 하나 이상의 외층 및 (2) (a) 프로필렌 단독중합체 및 (b) 프로필렌과 에틸렌 또는 C4-C8 α-올레핀과의 공중합체(여기서, 공중합체 중의 중합된 에틸렌 또는 중합된 α-올레핀의 함량은 20% 이하이다)로 이루어진 그룹으로부터 선택되고, 용융 유량이 층(1)내의 프로필렌 중합체 재료의 용융 유량보다 크며, 상층 및 하층으로서 사용되는 프로필렌 중합체 재료 및 (b) 중량/단위 면적이 약 0.5 내지 약 4.5oz/ft2인 유리 섬유 매트의 교호 층을 포함하는 하나 이상의 층을 포함하는 다층 시트.